(57)【要約】      （修正有）【課題】外観良好な成形体を成形するための製造方法を提供する。【解決手段】以下の工程（１）〜（５）を全て含むことを特徴とする熱可塑性樹脂成形体の製造方法。（１）少なくとも一方の金型キャビティ面の一部分を、当該部分の温度が加熱前より２０℃以上高くなるように加熱し、かつ、加熱部と非加熱部との最大温度勾配が６℃／ｃｍ以下となるように該キャビティ面に温度勾配を生じさせる工程（２）一対の金型４，５を型締めする工程（３）当該一対の金型間に溶融状熱可塑性樹脂を供給する工程（４）両金型を冷却する工程（５）型開きして、熱可塑性樹脂成形体を取り出す工程【選択図】図６
2007223143.tif 000002
【特許請求の範囲】
【請求項１】
雌雄一対の金型を用いて熱可塑性樹脂成形体を製造する方法であって、以下の工程（１）〜（５）を全て含むことを特徴とする熱可塑性樹脂成形体の製造方法。
（１）少なくとも一方の金型キャビティ面の一部分を、当該部分の温度が加熱前より２０℃以上高くなるように加熱し、かつ、加熱部と非加熱部との最大温度勾配が６℃／ｃｍ以下となるように該キャビティ面に温度勾配を生じさせる工程
（２）一対の金型を型締めする工程
（３）当該一対の金型間に溶融状熱可塑性樹脂を供給する工程
（４）両金型を冷却する工程
（５）型開きして、熱可塑性樹脂成形体を取り出す工程
【請求項２】
少なくとも一方の金型キャビティ面の一部分を加熱する手段が高周波誘導加熱可能な加熱コイルであることを特徴とする請求項１に記載の熱可塑性樹脂成形体の製造方法。
【請求項３】
工程（１）において、少なくとも一方の金型キャビティ面の一部分を加熱する前の該金型キャビティ面の温度が５０℃以上であることを特徴とする請求項１または２に記載の熱可塑性樹脂成形体の製造方法。
【請求項４】
工程（１）において加熱される金型キャビティ面の部位が、当該一対の金型間に溶融状熱可塑性樹脂を供給したときに前記溶融状熱可塑性樹脂の合流部と接する部位を含むことを特徴とする請求項１から３のいずれかに記載の熱可塑性樹脂成形体の製造方法。
【請求項５】
工程（１）において加熱された金型キャビティ面の最高温度が、熱可塑性樹脂成形体を構成する熱可塑性樹脂の荷重たわみ温度以上であることを特徴とする請求項１から４のいずれかに記載の熱可塑性樹脂成形体の製造方法。
【請求項６】
工程（３）において、溶融状熱可塑性樹脂を供給しながら、または供給終了後に、さらに両金型を型締めすることを特徴とする請求項１から５のいずれかに記載の熱可塑性樹脂成形体の製造方法。
【発明の詳細な説明】
【技術分野】
【０００１】
本発明は熱可塑性樹脂成形体の製造方法に関する。
【背景技術】
【０００２】
熱可塑性樹脂成形体は、経済性、軽量性、良好な賦形性から自動車の内装部品や外装部品、家電製品、住設関連製品などの広い分野で使用されている。
このような熱可塑性樹脂成形体は、射出成形や圧縮成形などの成形方法により製造できることが知られている。しかしながら、前記した方法によって開口部があるような複雑な形状の成形体を製造する場合や、成形体成形時に複数の樹脂供給ゲートを使用する場合には、得られる成形体にウエルドなどの外観不良が発生することがあった。
【０００３】
前記した成形体の外観不良を解決する方法として、成形体の製造に用いる一対の金型のキャビティ面全面を予め高周波誘導加熱で加熱しておき、その後、該金型間に溶融状樹脂を供給し、冷却して成形体を製造する方法が提案されている（特許文献１参照）。
【０００４】
また特許文献２には、一対の金型を用いて成形体を製造する方法において、金型の樹脂合流部付近に温度調節入子を具備する金型を使用し、該金型間に樹脂を供給する際に、前記温度調節入子により金型を部分的に加熱することにより、ウエルドのない成形体を製造する方法が開示されている。
【０００５】
【特許文献１】特公昭５８−４０５０４号公報
【特許文献２】特開平７−２９０５４１号公報
【発明の開示】
【発明が解決しようとする課題】
【０００６】
しかしながら特許文献１に開示された方法では、金型キャビティ面全面を加熱するため、冷却時間が長くなり、生産効率に劣るという問題があった。また、特許文献２に開示された方法では、成形サイクルは短くなり生産効率は改善されるものの、得られる成形体の表面に光沢ムラが生じることがあった。
本発明は、ウエルドや光沢ムラ等の不良がなく、外観良好な熱可塑性樹脂成形体を、短い成形サイクルで効率よく製造する方法を提供するものである。
【課題を解決するための手段】
【０００７】
すなわち本発明は、雌雄一対の金型を用いて熱可塑性樹脂成形体を製造する方法であって、以下の工程（１）〜（５）を全て含むことを特徴とする熱可塑性樹脂成形体の製造方法を提供するものである。
（１）少なくとも一方の金型キャビティ面の一部分を、当該部分の温度が加熱前より２０℃以上高くなるように加熱し、かつ、加熱部と非加熱部との最大温度勾配が６℃／ｃｍ以下となるように該キャビティ面に温度勾配を生じさせる工程
（２）一対の金型を型締めする工程
（３）当該一対の金型間に溶融状熱可塑性樹脂を供給する工程
（４）両金型を冷却する工程
（５）型開きして、熱可塑性樹脂成形体を取り出す工程
【発明の効果】
【０００８】
本発明の熱可塑性樹脂成形体の製造方法によれば、外観良好な熱可塑性樹脂成形体を、短い成形サイクルで効率よく製造することができる。
【発明を実施するための最良の形態】
【０００９】
以下、本発明を図面に基づいて詳細に説明する。
図１は本発明の方法により製造される熱可塑性樹脂成形体の一例を示したものである。本発明の方法により製造される熱可塑性樹脂成形体の大きさや形状には特に制限はないが、本発明の製造方法は、複数のゲートが必要となる大型成形体や図４に示すような開口部（３）を有したウエルドの発生しやすい熱可塑性樹脂成形体の製造に好適である。本発明の製造方法により得られる熱可塑性樹脂成形体の表面の全体または一部には、各種シボ模様や柄模様等の凹凸模様が施されていてもよい。凹凸の溝深さは通常１０μｍ以上５００μｍ以下、好ましくは５０μｍ以上２００μｍ以下である。
図６は図１の熱可塑性樹脂成形体を製造する金型の断面図を示したものであり、雌型（４）および雄型（５）の雌雄一対からなり、雄型（４）には溶融状熱可塑性樹脂を供給するためのゲート（６）（７）が設けられており、溶融樹脂供給通路（８）を通じてキャビティ内に溶融状熱可塑性樹脂が供給される。このゲートの設置場所や数は、成形品の形状や大きさによって適宜決定されるが、本発明の製造方法は複数のゲートを用いた場合に好ましく適用できる。
雌雄金型の材質は、高周波誘導加熱が効率よく行えるように、磁性材料であることが好ましい。
この雌雄一対の金型は、いずれか一方の金型がプレス装置（図示せず）の固定盤に固定され、他方の金型が可動盤に固定されており、駆動装置により可動盤が固定盤方向に移動して型締めが行なわれる。この駆動装置は油圧であっても電動であっても構わない。
【００１０】
本発明で用いる雌雄一対の金型には、加熱手段が設けられている。例えば加熱手段（９）と加熱手段を搬送する搬送装置（１０）とからなり、外部から加熱手段（９）を雌雄金型間に挿入させ（図７）、更に加熱手段を意匠面側の金型キャビティ面に近づけて（図８）、金型キャビティ面の一部を加熱できるようになっている。加熱手段（９）は電気ヒーターや温風を吹付ける送風機等の加熱できる手段を備えたものであれば特に限定されないが、高周波誘導加熱可能な加熱コイルが好ましく適用できる。高周波誘導による加熱は金型キャビティ表面を短時間で加熱できるため、他の手段よりも成形サイクルを短くできることから好ましい。また、加熱コイルは銅管を金型の加熱部位のキャビティ形状に合わせた形状とすることが好ましい。
加熱手段としては、前記の金型外部からの加熱手段だけでなく、スチーム等の熱媒や、型内に埋め込んだ電気ヒーターによる金型内部からの加熱手段でも構わない。
【００１１】
以下、図６に示す金型および加熱手段として高周波誘導加熱可能な加熱コイルを備えた加熱装置を用いて、図１に示す熱可塑性樹脂成形体を製造する方法を説明する。
図７、８は雄雌金型間に外部から加熱コイルを挿入し、加熱コイルを雌型のキャビティ表面に近づけて加熱している工程を示している。加熱する場所は、加熱コイルで加熱を行わない以外は同じ金型を用いて同じ条件で熱可塑性樹脂成形体を製造した場合に、得られる熱可塑性樹脂成形体の意匠面側にウエルドやシルバーストリーク、フローマーク等の不良が発生する部位と接する金型キャビティ部位を含んでいることが必要である。ただし、加熱部位を広くしすぎた場合は装置コストが高くなり、冷却時間も長くなるため、できるだけ狭い範囲を加熱することがコスト、サイクル面から好ましく、加熱部位の短辺側の寸法が２００ｍｍ以下であることが好ましく１５０ｍｍ以下であることがより好ましい。例えば図１に示す熱可塑性樹脂成形体の場合は、図２に示すようにゲート部（２）が２ヶ所あるため、それぞれのゲート部から供給された溶融状熱可塑性樹脂が合流する中間部（Ａ）付近においてウエルドの発生が予想される。このため、ウエルド（Ａ）の発生が予想される図３のＣ部と接する金型キャビティ部位を加熱することが好ましい。また、図４に示す熱可塑性樹脂成形体の場合は、ゲート部（２）から供給された樹脂が開口部（３）で分離し、その下流部（Ｂ）で分離した溶融状熱可塑性樹脂が合流するため、合流部付近においてウエルドの発生が予想される。このため、ウエルド（Ｂ）の発生が予想される図５のＤと接する金型キャビティ部位を加熱することが好ましい。
【００１２】
加熱コイルでの加熱時間は、金型キャビティ表面の温度が所定の温度に達する時間とする。所定の温度とは、加熱コイルを金型外に退避させた後、雌雄金型を閉じて、金型間に溶融状熱可塑性樹脂を供給する時点において、加熱部の温度が加熱前の温度よりも２０℃以上高い温度である。加熱部の温度は、その最高温度が、本発明で得られる熱可塑性樹脂成形体を構成する熱可塑性樹脂の荷重たわみ温度以上であることがより好ましい。
金型キャビティ面を加熱した後、加熱コイルを退避させ、金型を閉じて溶融状熱可塑性樹脂を供給するまでの間には、金型キャビティ面の温度が低下するため、事前にこの温度低下分を見込んだ加熱を行うことが必要となる。このため、金型キャビティ加熱後の加熱コイルの退避および金型を閉じるまでの時間をできるだけ短くし、この間の温度低下を小さくすることが好ましい。これにより、金型キャビティ面の加熱時間を短くすることができ、サイクル短縮につなげることができる。なお、本発明における荷重たわみ温度とは、ＪＩＳ  Ｋ７１９１−２のＢ法に従い、測定される温度である。
【００１３】
この時の金型キャビティ面表面は、加熱コイルで加熱された部分と、加熱されていない部分とで温度差が生じている。この温度差が大きすぎると熱可塑性樹脂成形体の表面に光沢ムラ等の不良が発生するため、できるだけ温度差を小さくすることが好ましい。ここでは、金型間に溶融状熱可塑性樹脂を供給開始する時点において、加熱部と非加熱部との温度勾配のうち最も大きな温度勾配が６℃／ｃｍ以下であることが必要である。温度勾配が６℃／ｃｍを超えると光沢ムラが発生し、外観の悪いものとなってしまう。
この温度勾配を小さくするために、金型キャビティ面のうち加熱しない部分の温度を高くしておくことも有効であり、加熱前の金型温度を５０℃以上にしておくことが好ましく、６０℃以上にしておくことがより好ましい。
温度勾配の測定は、金型に温度センサーを取付けて測定してもよいが、金型キャビティ表面に熱電対を取付けたり放射温度計等を用いて、加熱完了直後からの温度低下の経時変化を測定し、溶融状熱可塑性樹脂を供給する時点での温度勾配を算出してもよい。
【００１４】
図９は雌型（４）と雄型（５）との間に溶融樹脂供給通路（８）を通じてゲート（６）およびゲート（７）から溶融状熱可塑性樹脂（１１）を供給開始した状態を示している。溶融状熱可塑性樹脂を供給開始するときの雌雄金型のキャビティクリアランスは、通常製造する成形体厚みとほぼ同等でよいが、成形体の用途や製品形状、大きさ等により成形体厚みよりも小さなキャビティクリアランスで供給開始してもよいし、成形体厚みよりも大きなキャビティクリアランスで供給開始してもよい。成形体厚みよりも大きなキャビティクリアランスで溶融状熱可塑性樹脂を供給開始した場合には、樹脂を供給しながら、または供給完了後に型締めを行う。樹脂の供給完了後に型締めを行う場合は、供給完了後速やかに型締めを開始することが好ましい。
ゲート（６）およびゲート（７）から供給された溶融状熱可塑性樹脂は金型キャビティ内を流動し、図１０のようにそれぞれのゲートの中間点付近（Ｅ）で合流する。この溶融状熱可塑性樹脂の合流部付近の金型キャビティ面は予め加熱コイルで加熱されているために冷却が遅れ、ウエルドや光沢ムラ等の外観不良を目立ちにくくすることができる。
図では、金型キャビティ面の一部分を加熱手段にて加熱した後、型締めを行い溶融状熱可塑性樹脂の供給を行っているが、金型キャビティ面を金型内部からの加熱手段により加熱する場合には、加熱前または加熱しながら型締めを行い、加熱完了までに型締めを完了させておくことにより、型締め工程における金型キャビティ面の温度低下を少なくでき、好ましい。
また、図では縦方向に型締めする例を示しているが、型締め方向は縦方向であっても横方向であってもよい。
【００１５】
図１１は雌雄金型を開いて成形品を取り出す工程を示したものであり、図１に示すウエルドや光沢ムラ等の不良がない外観良好な熱可塑性樹脂成形体を得ることができる。
【００１６】
本発明の方法に用いられる熱可塑性樹脂としては、圧縮成形、射出成形、押出成形などで通常使用される樹脂がそのまま適用される。
このような樹脂としては、たとえばポリプロピレン、ポリエチレン、アクリロニトリルースチレンーブタジエンブロック共重合体、ポリスチレン、ナイロンなどのポリアミド、ポリ塩化ビニル、ポリカーボネート、アクリル樹脂、スチレンーブタジエンブロック共重合体などの一般的な熱可塑性樹脂、ＥＰＭやＥＰＤＭなどの熱可塑性エラストマー、これらの混合物、あるいはこれらを用いたポリマーアロイ等があげられる。
【００１７】
また、これらの熱可塑性樹脂には必要に応じて通常使用されるガラス繊維、各種の無機もしくは有機フィラーなどの充填材が含有されていてもよく、もちろん通常使用される各種の顔料、滑材、帯電防止剤、安定剤などの各種添加材が配合されていてもよい。
【００１８】
また、前記熱可塑性樹脂は発泡剤を含有していてもよい。発泡剤としては、熱可塑性樹脂の発泡体を製造する際に使用されている公知の化学発泡剤を使用することができる。具体的には、重炭酸ナトリウム、重炭酸アンモニウム、炭酸アンモニウム等の無機系発泡剤、Ｎ，Ｎ’−ジニトロソペンタメチレンテトラミン等のニトロソ化合物、アゾジカルボンアミド、アゾビスイソブチロニトリル等のアゾ化合物、ベンゼンスルホニルヒドラジド、トルエンスルホニルヒドラジド、ジフェニルスルホン−３，３’−ジスルホニルヒドラジド等のスルホニルヒドラジド類、ｐ−トルエンスルホニルセミカルバジド等の発泡剤が使用可能である。必要に応じてサリチル酸、尿素ならびにこれらを含む発泡助剤を添加することは好適な態様である。
【００１９】
発泡剤の種類は、使用する熱可塑性樹脂の溶融温度や目的とする発泡倍率等を考慮して選択される。またその添加量は、目的とする成形品の強度、密度等を考慮して調整されるが、一般的に樹脂１００重量部に対して０．１〜５重量部である。
また、化学発泡剤の他、液状またはガス状の二酸化炭素および／または窒素等を直接溶融状熱可塑性樹脂中に圧入してもよい。
【００２０】
[実施例１]
熱可塑性樹脂として住友ノーブレンＡＸ５６８（住友化学社製、ＭＦＲ  ６５ｇ／１０分、荷重たわみ温度  １３２℃）を用いて、図１に示すような４００×６００ｍｍ、厚み２．５ｍｍの寸法の成形体を成形した。雌型キャビティの中央部付近の幅１５０ｍｍの範囲を、高周波発信周波数２０ｋＨｚ、出力５０ｋＷの高周波誘導加熱装置を用いて、加熱コイルにより１６０℃まで加熱した。金型を型締めし、金型キャビティに溶融状熱可塑性樹脂を供給した。溶融状熱可塑性樹脂供給時の、金型キャビティ面の加熱部の温度は１２０℃であり、該加熱部と非加熱部との最大温度勾配は６℃／ｃｍであった。冷却後型開きし、熱可塑性樹脂成形体を得た。得られた成形体はウエルドや光沢ムラ等の不良がなく外観良好であった。
＜加熱条件＞
加熱時間  ２０秒
金型キャビティの中央部付近の加熱温度  １６０℃
溶融状熱可塑性樹脂の供給開始時の金型キャビティ表面温度  １２０℃
最も大きい温度勾配  ６℃／ｃｍ
＜成形条件＞
樹脂温度  ２３０℃
金型温度  ６０℃
樹脂供給時の金型キャビティクリアランス  ２．５ｍｍ
加圧面圧  ３ＭＰａ
冷却時間  ３０ｓｅｃ
【００２１】
[比較例１]
加熱部位両端部における加熱コイルと金型キャビティ面とのクリアランスを実施例１より２０ｍｍ小さくして温度勾配を８℃／ｃｍとしたこと以外は実施例１と同様に、熱可塑性樹脂成形品を成形した。得られた成形体は中央部付近にウエルドは見られないが、光沢ムラが発生していた。
【図面の簡単な説明】
【００２２】
【図１】本発明の方法により製造された熱可塑性樹脂成形体の一例を平面図で示したものである。
【図２】本発明の方法により製造された熱可塑性樹脂成形体の一例を平面図で示したものである。
【図３】本発明の方法により製造された熱可塑性樹脂成形体の一例を平面図で示したものである。
【図４】本発明の方法により製造された熱可塑性樹脂成形体の他の一例を平面図で示したものである。
【図５】本発明の方法により製造された熱可塑性樹脂成形体の他の一例を平面図で示したものである。
【図６】本発明の方法に使用する金型の一例を断面図で示したものである。
【図７】本発明の製造工程を金型断面の概略図で示したものである。
【図８】本発明の製造工程を金型断面の概略図で示したものである。
【図９】本発明の製造工程を金型断面の概略図で示したものである。
【図１０】本発明の製造工程を金型断面の概略図で示したものである。
【図１１】本発明の製造工程を金型断面の概略図で示したものである。
【符号の説明】
【００２３】
１：熱可塑性樹脂成形体
２：ゲート部
３：開口部
４：雌型
５：雄型
６：ゲート
７：ゲート
８：溶融樹脂供給通路
９：加熱手段
１０：搬送装置
１１：溶融状熱可塑性樹脂
【図１】
2007223143.tif 000003
【図２】
2007223143.tif 000004
【図３】
2007223143.tif 000005
【図４】
2007223143.tif 000006
【図５】
2007223143.tif 000007
【図６】
2007223143.tif 000008
【図７】
2007223143.tif 000009
【図８】
2007223143.tif 000010
【図９】
2007223143.tif 000011
【図１０】
2007223143.tif 000012
【図１１】
2007223143.tif 000013